【手続補正書】
【提出日】平成20年10月24日(2008.10.24)
【手続補正１】
【補正対象書類名】明細書
【補正対象項目名】０００６
【補正方法】変更
【補正の内容】
【０００６】
本発明の硬化性シリコーン組成物は、適度な硬さおよび強度を有するシリコーン硬化物を形成するためにレジン状オルガノポリシロキサンを含有しても、得られる組成物の著しい粘度の上昇を抑制でき、流動性、充填性が優れるという特徴がある。
【手続補正２】
【補正対象書類名】明細書
【補正対象項目名】００２１
【補正方法】変更
【補正の内容】
【００２１】
［実施例１］
粘度４０Ｐａ・ｓの分子鎖両末端ジメチルビニルシロキシ基封鎖ジメチルポリシロキサン４０質量部、粘度２Ｐａ・ｓの分子鎖両末端ジメチルビニルシロキシ基封鎖ジメチルポリシロキサン６０質量部、ゲルパーミエーションクロマトグラフィーにより測定した標準ポリスチレン換算の質量平均分子量が１,３００である、平均単位式：
[(ＣＨ2＝ＣＨ)(ＣＨ3)2ＳiＯ1/2]0.39[(ＣＨ3)3ＳiＯ1/2]1.24(ＳiＯ4/2)1.00
で表されるレジン状オルガノポリシロキサン４７質量部、ゲルパーミエーションクロマトグラフィーにより測定した標準ポリスチレン換算の質量平均分子量が４,６００である、平均単位式：
[(ＣＨ2＝ＣＨ)(ＣＨ3)2ＳiＯ1/2]0.04[(ＣＨ3)3ＳiＯ1/2]0.78(ＳiＯ4/2)1.00
で表されるレジン状オルガノポリシロキサン２３質量部、粘度２０ｍＰａ・ｓの分子鎖両末端トリメチルシロキシ基封鎖メチルハイドロジェンポリシロキサン１２.３質量部（上記ポリシロキサン中のビニル基の合計１モルに対して、本成分中のケイ素原子結合水素原子が１.７５モルとなる量）、接着促進剤として、平均単位式：
【化３】
2007131694.tif 000001
で表される有機ケイ素化合物１質量部、反応抑制剤として、フェニルブチノール（本組成物に対して質量単位で５０ｐｐｍとなる量）、および白金系触媒（本組成物に対して質量単位で白金原子が５ｐｐｍとなる量）を均一に混合して硬化性シリコーン組成物を調製した。この硬化性シリコーン組成物の粘度を測定し、その結果を表１に示した。また、この硬化性シリコーン組成物を１５０℃で１時間加熱することにより硬化させ、ゴム状シリコーン硬化物を作製した。このシリコーン硬化物の硬さをＪＩＳ  Ｋ  ６２５３-1997「加硫ゴム及び熱可塑性ゴムの硬さ試験方法」に規定のタイプＡデュロメータにより測定し、また、引張り強度をＪＩＳ  Ｋ  ６２５１-1993「加硫ゴムの引張試験方法」に規定の方法により測定し、それらの結果を表１に示した。
【手続補正３】
【補正対象書類名】明細書
【補正対象項目名】００２２
【補正方法】変更
【補正の内容】
【００２２】
［実施例２］
粘度１２Ｐａ・ｓの分子鎖両末端ジメチルビニルシロキシ基封鎖ジメチルポリシロキサン１０質量部、粘度２Ｐａ・ｓのジメチルビニルシロキシ基封鎖ジメチルポリシロキサン９０質量部、ゲルパーミエーションクロマトグラフィーにより測定した標準ポリスチレン換算の質量平均分子量が１,３００である、平均単位式：
[(ＣＨ2＝ＣＨ)(ＣＨ3)2ＳiＯ1/2]0.39[(ＣＨ3)3ＳiＯ1/2]1.24(ＳiＯ4/2)1.00
で表されるレジン状オルガノポリシロキサン４１質量部、ゲルパーミエーションクロマトグラフィーにより測定した標準ポリスチレン換算の質量平均分子量が４,６００である、平均単位式：
[(ＣＨ2＝ＣＨ)(ＣＨ3)2ＳiＯ1/2]0.04[(ＣＨ3)3ＳiＯ1/2]0.78(ＳiＯ4/2)1.00
で表されるレジン状オルガノポリシロキサン２３質量部、粘度２０ｍＰａ・ｓの分子鎖両末端トリメチルシロキシ基封鎖メチルハイドロジェンポリシロキサン１０質量部（上記ポリシロキサン中のビニル基の合計１モルに対して、本成分中のケイ素原子結合水素原子が１.４７モルとなる量）、接着促進剤として、平均単位式：
【化４】
2007131694.tif 000002
で表される有機ケイ素化合物１質量部、反応抑制剤として、フェニルブチノール（本組成物に対して質量単位で５０ｐｐｍとなる量）、および白金系触媒（本組成物に対して質量単位で白金原子が５ｐｐｍとなる量）を均一に混合して硬化性シリコーン組成物を調製した。この硬化性シリコーン組成物の粘度を測定し、その結果を表１に示した。また、この硬化性シリコーン組成物を１５０℃で１時間加熱することにより硬化させ、ゴム状シリコーン硬化物を作製した。このシリコーン硬化物の硬さおよび引張り強度を実施例１と同様にして測定し、それらの結果を表１に示した。
【手続補正４】
【補正対象書類名】明細書
【補正対象項目名】００２３
【補正方法】変更
【補正の内容】
【００２３】
［比較例１］
粘度４０Ｐａ・ｓの分子鎖両末端ジメチルビニルシロキシ基封鎖ジメチルポリシロキサン４０質量部、粘度２Ｐａ・ｓの分子鎖両末端ジメチルビニルシロキシ基封鎖ジメチルポリシロキサン６０質量部、ゲルパーミエーションクロマトグラフィーにより測定した標準ポリスチレン換算の質量平均分子量が１,３００である、平均単位式：
[(ＣＨ2＝ＣＨ)(ＣＨ3)2ＳiＯ1/2]0.39[(ＣＨ3)3ＳiＯ1/2]1.24(ＳiＯ4/2)1.00
で表されるレジン状オルガノポリシロキサン７０質量部、粘度２０ｍＰａ・ｓの分子鎖両末端トリメチルシロキシ基封鎖メチルハイドロジェンポリシロキサン１４.８質量部（上記ポリシロキサン中のビニル基の合計１モルに対して、本成分中のケイ素原子結合水素原子が１.７５モルとなる量）、接着促進剤として、平均単位式：
【化５】
2007131694.tif 000003
で表される有機ケイ素化合物１質量部、反応抑制剤として、フェニルブチノール（本組成物に対して質量単位で５０ｐｐｍとなる量）、および白金系触媒（本組成物に対して質量単位で白金原子が５ｐｐｍとなる量）を均一に混合して硬化性シリコーン組成物を調製した。この硬化性シリコーン組成物の粘度を測定し、その結果を表１に示した。また、この硬化性シリコーン組成物を１５０℃で１時間加熱することにより硬化させ、ゴム状シリコーン硬化物を作製した。このシリコーン硬化物の硬さおよび引張り強度を実施例１と同様にして測定し、それらの結果を表１に示した。
【手続補正５】
【補正対象書類名】明細書
【補正対象項目名】００２４
【補正方法】変更
【補正の内容】
【００２４】
［比較例２］
粘度４０Ｐａ・ｓの分子鎖両末端ジメチルビニルシロキシ基封鎖ジメチルポリシロキサン４０質量部、粘度２Ｐａ・ｓの分子鎖両末端ジメチルビニルシロキシ基封鎖ジメチルポリシロキサン６０質量部、ゲルパーミエーションクロマトグラフィーにより測定した標準ポリスチレン換算の質量平均分子量が４,６００である、平均単位式：
[(ＣＨ2＝ＣＨ)(ＣＨ3)2ＳiＯ1/2]0.04[(ＣＨ3)3ＳiＯ1/2]0.78(ＳiＯ4/2)1.00
で表されるレジン状オルガノポリシロキサン７０質量部、粘度２０ｍＰａ・ｓの分子鎖両末端トリメチルシロキシ基封鎖メチルハイドロジェンポリシロキサン７.１質量部（上記ポリシロキサン中のビニル基の合計１モルに対して、本成分中のケイ素原子結合水素原子が１.７５モルとなる量）、接着促進剤として、平均単位式：
【化６】
2007131694.tif 000004
で表される有機ケイ素化合物１質量部、反応抑制剤として、フェニルブチノール（本組成物に対して質量単位で５０ｐｐｍとなる量）、および白金系触媒（本組成物に対して質量単位で白金原子が５ｐｐｍとなる量）を均一に混合して硬化性シリコーン組成物を調製した。この硬化性シリコーン組成物の粘度を測定し、その結果を表１に示した。また、この硬化性シリコーン組成物を１５０℃で１時間加熱することにより硬化させ、ゴム状シリコーン硬化物を作製した。このシリコーン硬化物の硬さおよび引張り強度を実施例１と同様にして測定し、それらの結果を表１に示した。